КАТАЛИЗАТОР ОКИСЛЕНИЯ ГОРЮЧИХ ГАЗОВ НА ОСНОВЕ БЛАГОРОДНЫХ МЕТАЛЛОВ И СПОСОБ ЕГО ПОЛУЧЕНИЯ

2
3
1. Катализатор на основе благородных металлов, Pt и Pd, выступающих в качестве двухкомпонентного нейтрализатора, для полного окисления углеводородов, являющихся составными компонентами выхлопных газов двигателей внутреннего сгорания и других типов устройств, работающих на природном газе, представляющий собой микро- и наночастицы соединений благородных металлов, таких как платина, палладий с массовым соотношением Pt:Pd, равным 1:х, где х равен от 1 до 6, нанесенных с помощью многократной пропитки на пористый носитель, AlO, и последующей просушки и термической обработки, массовые доли Pt и Pd равны от 0.5 до 0.99 масс. %.
2
3
2
3
2
3
2. Катализатор по п. 1, характеризующийся тем, что в качестве пористого носителя использована смесь низкотемпературных фаз γ-AlO, θ-AlO и κ-AlO.
2
3
3. Катализатор по п. 1, характеризующийся тем, что массовое отношение элементов составляет Pt:Pd=1:3, а массовые доли Pt и Pd по отношению к AlOравны 0,5 до 0,7 масс. %.
4. Катализатор по п. 1, характеризующийся тем, что соединения благородных металлов включают PdO и/или Pt и/или Pd и/или их сплав.
2
6
3
3
6
3
6
2
3
4
3
6
5. Катализатор по п. 1, изготовленный с помощью многократной пропитки растворами соединений-предшественников следующих солей или комплексных соединений Pt и Pd - HPtCl, PtCl, (NH4)PtCl, содержащих Pt, и HPdCl, PdCl, PdCl, (NH)PdCl, содержащих Pd при концентрациях от 0,05 до 0,8 М, просушивания при температуре 100-150°С и термической обработкой при температуре от 300 до 500 °С и выдержкой в течение от 2 до 24 часов.